(57)【要約】【課題】限られた構造の中で、最大の強度、剛性を発揮し、且つ軽量で疲労強度に強い構成とされ、それによって、今まで達成できなかった幅広化した織機の生産性を大きく改善することのできる繊維強化複合材製ヘルドフレームを提供する。【解決手段】フレーム本体２と、このフレーム本体２に一体に連接された支持突起部３とを備え、繊維強化複合材を用いて成形された織機のヘルドフレーム１において、フレーム本体２は、内層にハニカム構造体４を有し、表面層に長繊維強化複合材１１を配置し、且つ内層のハニカム構造体４の周囲端面の一部若しくは全部が、幅３ｍｍ〜３０ｍｍの範囲で、短繊維強化複合材、樹脂又は発泡材をハニカム構造体４内に詰めこむことによって補強部５を形成する。【選択図】図１
2006138040.tif 000002
【特許請求の範囲】
【請求項１】
フレーム本体と、このフレーム本体に一体に連接された支持突起部とを備え、繊維強化複合材を用いて成形された織機のヘルドフレームにおいて、
前記フレーム本体は、内層にハニカム構造体を有し、表面層に長繊維強化複合材を配置し、且つ内層のハニカム構造体の周囲端面の一部若しくは全部が、幅３ｍｍ〜３０ｍｍの範囲で、短繊維強化複合材、樹脂又は発泡材をハニカム構造体内に詰めこむことによって補強されたことを特徴とする繊維強化複合材製ヘルドフレーム。
【請求項２】
フレーム本体と、このフレーム本体に一体に連接された支持突起部とを備え、繊維強化複合材を用いて成形された織機のヘルドフレームにおいて、
前記フレーム本体は、内層にハニカム構造体又は樹脂発泡製構造体を有し、表面層に長繊維強化複合材を配置し、且つ内層のハニカム構造体又は樹脂発泡製構造体の周囲端面に隣接した外側の一部若しくは全部が、幅３ｍｍ〜３０ｍｍの範囲で短繊維強化複合材又は樹脂で補強されたことを特徴とする繊維強化複合材製ヘルドフレーム。
【請求項３】
前記短繊維強化複合材に使用される強化繊維は、ガラス繊維、アラミド繊維、炭素繊維、又は、ＰＢＯ（ポリパラフェニレンベンズビスオキサゾール）繊維が単独で、又は、複数種混入してハイブリッドで使用されることを特徴とする請求項１又は２に記載の繊維強化複合材製ヘルドフレーム。
【請求項４】
前記短繊維強化複合材に使用されるマトリックス樹脂は、エポキシ樹脂、不飽和ポリエステル樹脂、ビニールエステル樹脂、ＭＭＡ樹脂、フェノール樹脂のいずれかであることを特徴とする請求項３の繊維強化複合材製ヘルドフレーム。
【請求項５】
前記ハニカム構造体の周囲に詰め込む樹脂は、エポキシ樹脂、不飽和ポリエステル樹脂、ビニールエステル樹脂、ＭＭＡ樹脂、ウレタン樹脂のいずれかであることを特徴とする請求項１に記載の繊維強化複合材製ヘルドフレーム。
【請求項６】
前記ハニカム構造体の外周囲に詰め込む発泡材は、ウレタン樹脂、エポキシ樹脂、フェノール樹脂のいずれかの発泡材であることを特徴とする請求項１に記載の繊維強化複合材製ヘルドフレーム。
【請求項７】
前記ハニカム構造体又は樹脂発泡製構造体の外周囲に配置する樹脂は、エポキシ樹脂、不飽和ポリエステル樹脂、ビニールエステル樹脂、ＭＭＡ樹脂、ウレタン樹脂のいずれかであることを特徴とする請求項２に記載の繊維強化複合材製ヘルドフレーム。
【請求項８】
前記ハニカム構造体は、紙製ハニカム、アルミ製ハニカム、又は、アラミド製ハニカムであることを特徴とする請求項１〜７のいずれかの項に記載の繊維強化複合材製ヘルドフレーム。
【請求項９】
前記樹脂発泡製構造体は、ウレタン樹脂、エポキシ樹脂又はフェノール樹脂の発泡材であることを特徴とする請求項２又は７に記載の繊維強化複合材製ヘルドフレーム。
【請求項１０】
前記長繊維強化複合材に使用される強化繊維は、ガラス繊維、アラミド繊維、炭素繊維、又は、ＰＢＯ（ポリパラフェニレンベンズビスオキサゾール）繊維が単独で、又は、複数種混入してハイブリッドで使用されることを特徴とする請求項１〜９のいずれかの項に記載の繊維強化複合材製ヘルドフレーム。
【請求項１１】
前記長繊維強化複合材に使用される長繊維の形態が、一方向に引き揃えられたＵＤ形状、２軸に織られた平織り若しくは朱子織り形状、又は、３軸に織られた３軸織り形状が単独で、又は、複数組み合わされて使用されることを特徴とする請求項１０に記載の繊維強化複合材製ヘルドフレーム。
【請求項１２】
前記長繊維強化複合材に使用されるマトリックス樹脂は、エポキシ樹脂、不飽和ポリエステル樹脂、ビニールエステル樹脂、ＭＭＡ樹脂、フェノール樹脂のいずれかであることを特徴とする請求項１０又は１１に記載の繊維強化複合材製ヘルドフレーム。
【請求項１３】
ヘルドフレームの長軸方向で且つ平板面の平均曲げ弾性率が、３５ＧＰａ以上であることを特徴とする請求項１〜１２のいずれかの項に記載の繊維強化複合材製ヘルドフレーム。
【発明の詳細な説明】
【技術分野】
【０００１】
本発明は、織機に用いられるヘルドフレームの構造に関し、特に、繊維強化複合材製ヘルドフレームに関するものである。
【背景技術】
【０００２】
ヘルドフレームは、織機において経糸を通すためのヘルド（ソウコウ）を支持するものであり、製織に際し、一対のヘルドフレームを交互に上下運動させて経糸を開口させ、その開口に緯糸を打ち込むためのものである。
【０００３】
一般に、ヘルドフレーム１は、図１１にその一例を示すように、長手方向（矢印Ａ方向）に延在した上下枠フレームステーブ、即ち、フレーム本体２と、図１１には図示されていないが、フレーム本体２の長手方向両側部に配置されたサイドステーとを有する。また、フレーム本体２の長手方向に直交する短手方向（矢印Ｂ方向）の一端側、即ち、下端側には、フレーム本体２の長手方向に沿ってキャリヤロッドを支持するフックハンガー用の支持突起部３が一体に形成されている。
【０００４】
ヘルドフレーム１は、現在ほとんどはアルミ製である。アルミ製のヘルドフレーム１の場合は、図示するように、中空構造であるが、中空部分の強度を出すために数本の横リブ２１の入った構造となっている。
【０００５】
しかし、織機の織りスピードを上げると、アルミニウムの強度、特に疲労強度がもたず、現況では、連続使用で１週間もたずに取替えを余儀なくされている。
【０００６】
近年、織機の高速化に対応するために、種々の軽い繊維強化複合材（ＦＲＰ）製ヘルドフレームが提案されている。
【０００７】
例えば特許文献１には、ＦＲＰ製フレームステーブとサイドステーとの結合構造が開示され、特許文献２には、ＦＲＰ製ヘルドフレームの剛性、強度を確保しつつ、破損、磨耗したミドルフックハンガ、ロッド受部等の部品交換を容易にする構造が提案されている。
【特許文献１】特開平８−２６９８３６公報
【特許文献２】特開平１１−６１５８９公報
【発明の開示】
【発明が解決しようとする課題】
【０００８】
現在、織機の高速化、幅広化が世界の潮流となってきており、幅広化は、織機として既に、幅、即ち、図１１にて長手方向長さ（Ｌ）が３５００ｍｍを超えるものの製作まで進んでいる。この機種のヘルドフレームは、アルミ製だが、幅広化に伴いヘルドフレームにかかる荷重が増加し、それに強度や剛性が充分追従できず、速度を上げるとヘルドフレームの破損に至る。そのために、速度をあげての織りができず、広幅化のメリットを享受していないのが実情である。
【０００９】
一方、強化繊維として炭素繊維を用いた繊維強化複合材、即ち、ＣＦＲＰを用いたヘルドフレームが提案され、一部使用されているが、まだ製品の強度や剛性が足りないため、幅（Ｌ）が１５００ｍｍ程度のものにしか適用されていないのが実情である。その理由は軽量化になっても、強度不足から織機の速度を上げられないためである。
【００１０】
つまり、ＣＦＲＰ製でありながら、強度不足から幅広化に対応できない理由の一つとして、ＣＦＲＰ製ヘルドフレーム構造が、中空構造若しくは内部に発泡材を入れただけの構造になっているため、充分な強度を確保できず、特に疲労強度を確保するのが難しいからである。そのために、現状では、幅の狭い織機でしか用いられず、しかも充分な高速化を図れないものとなっている。
【００１１】
ＣＦＲＰ製ヘルドフレームの強度、剛性を確保するために、中実構造にすれば、それなりの効果はでるが、重量的にアルミ製より重くなり、且つコストも高くなり、使用するメリットはほとんどなくなる。
【００１２】
従って、本発明の目的は、限られた構造の中で、最大の強度、剛性を発揮し、且つ軽量で疲労強度に強い構成とされ、それによって、今まで達成できなかった幅広化した織機の生産性を大きく改善することのできる繊維強化複合材製ヘルドフレームを提供することである。
【課題を解決するための手段】
【００１３】
上記目的は本発明に係る繊維強化複合材製ヘルドフレームにて達成される。要約すれば、第１の本発明によれば、フレーム本体と、このフレーム本体に一体に連接された支持突起部とを備え、繊維強化複合材を用いて成形された織機のヘルドフレームにおいて、
前記フレーム本体は、内層にハニカム構造体を有し、表面層に長繊維強化複合材を配置し、且つ内層のハニカム構造体の周囲端面の一部若しくは全部が、幅３ｍｍ〜３０ｍｍの範囲で、短繊維強化複合材、樹脂又は発泡材をハニカム構造体内に詰めこむことによって補強されたことを特徴とする繊維強化複合材製ヘルドフレームが提供される。
【００１４】
第２の本発明によれば、フレーム本体と、このフレーム本体に一体に連接された支持突起部とを備え、繊維強化複合材を用いて成形された織機のヘルドフレームにおいて、
前記フレーム本体は、内層にハニカム構造体又は樹脂発泡製構造体を有し、表面層に長繊維強化複合材を配置し、且つ内層のハニカム構造体又は樹脂発泡製構造体の周囲端面に隣接した外側の一部若しくは全部が、幅３ｍｍ〜３０ｍｍの範囲で短繊維強化複合材又は樹脂で補強されたことを特徴とする繊維強化複合材製ヘルドフレームが提供される。
【００１５】
本発明の一実施態様によれば、前記短繊維強化複合材に使用される強化繊維は、ガラス繊維、アラミド繊維、炭素繊維、又は、ＰＢＯ（ポリパラフェニレンベンズビスオキサゾール）繊維が単独で、又は、複数種混入してハイブリッドで使用される。
【００１６】
本発明の他の実施態様によれば、前記短繊維強化複合材に使用されるマトリックス樹脂は、エポキシ樹脂、不飽和ポリエステル樹脂、ビニールエステル樹脂、ＭＭＡ樹脂、フェノール樹脂のいずれかである。
【００１７】
本発明の他の実施態様によれば、前記ハニカム構造体の周囲に詰め込む樹脂は、エポキシ樹脂、不飽和ポリエステル樹脂、ビニールエステル樹脂、ＭＭＡ樹脂、ウレタン樹脂のいずれかである。
【００１８】
本発明の他の実施態様によれば、前記ハニカム構造体の外周囲に詰め込む発泡材は、ウレタン樹脂、エポキシ樹脂、フェノール樹脂のいずれかの発泡材である。
【００１９】
本発明の他の実施態様によれば、前記ハニカム構造体又は樹脂発泡製構造体の外周囲に配置する樹脂は、エポキシ樹脂、不飽和ポリエステル樹脂、ビニールエステル樹脂、ＭＭＡ樹脂、ウレタン樹脂のいずれかである。
【００２０】
本発明の他の実施態様によれば、前記ハニカム構造体は、紙製ハニカム、アルミ製ハニカム、若しくはアラミド製ハニカムである。
【００２１】
本発明の他の実施態様によれば、前記樹脂発泡製構造体は、ウレタン樹脂、エポキシ樹脂又はフェノール樹脂の発泡材である。
【００２２】
本発明の他の実施態様によれば、前記長繊維強化複合材に使用される強化繊維は、ガラス繊維、アラミド繊維、炭素繊維、又は、ＰＢＯ（ポリパラフェニレンベンズビスオキサゾール）繊維が単独で、又は、複数種混入してハイブリッドで使用される。
【００２３】
本発明の他の実施態様によれば、前記長繊維強化複合材に使用される長繊維の形態が、一方向に引き揃えられたＵＤ形状、２軸に織られた平織り若しくは朱子織り形状、又は、３軸に織られた３軸織り形状が単独で、又は、複数組み合わされて使用される。
【００２４】
本発明の他の実施態様によれば、前記長繊維強化複合材に使用されるマトリックス樹脂は、エポキシ樹脂、不飽和ポリエステル樹脂、ビニールエステル樹脂、ＭＭＡ樹脂、フェノール樹脂のいずれかである。
【００２５】
本発明の他の実施態様によれば、ヘルドフレームの長軸方向で且つ平板面の平均曲げ弾性率が、３５ＧＰａ以上である。
【発明の効果】
【００２６】
以上説明したように、本発明によれば、ヘルドフレームの曲げ強度や曲げ弾性率が大幅に向上するのみでなく、端面の応力集中に対しても補強され、曲げ疲労に対しても強いものとなり、広幅の織機において、従来以上の織りスピードアップのみならず、連続織り時間も、大幅に向上させることができる。
【発明を実施するための最良の形態】
【００２７】
以下、本発明に係る繊維強化複合材製ヘルドフレームを図面に則して更に詳しく説明する。
【００２８】
実施例１
（ヘルドフレームの全体構成）
図１に、本発明の繊維強化複合材製ヘルドフレーム１の一実施例の概略構成を示す。図１では、ヘルドフレーム１は、図１１に示すようなヘルドフレームの使用時の状態とは異なり、水平に置かれた状態で図示されている。以下の説明では、本実施例のヘルドフレーム１の構成をよりよく理解し得るように、単に説明のために、図１にてＹ方向を上下方向といい、Ｘ方向を左右方向という。
【００２９】
図１に示す本実施例にて、ヘルドフレーム１は、全体構成としては従来と同様に、長手方向（Ａ方向）に延在したフレームステーブ、即ち、フレーム本体２と、図１には図示されていないが、フレーム本体２の長手方向両側部に配置されたサイドステーとを有する。
【００３０】
フレーム本体２の長手方向に直交する短手方向（Ｂ方向）の一端側には、図１にて、左端側にフレーム本体２の長手方向に沿ってキャリヤロッドを支持するフックハンガー用の支持突起部３が一体に形成されている。
【００３１】
本実施例の繊維強化複合材製ヘルドフレーム１にて、そのフレーム本体２は、芯材４とされる内層のハニカム構造体と、ハニカム構造体４の短手方向左右両端面４ａ、４ｂに設けられた補強部５（５ａ、５ｂ）と、ハニカム構造体４及び補強部５の上下外表面を被覆して接着配置された表面層としての長繊維強化複合材１１（１１ａ、１１ｂ）とにて形成される。後述するように、補強部５は、ハニカム構造体４の長手方向両側部にも設けることができる。つまり、補強部５は、内層のハニカム構造体４の周囲端面の一部若しくは全部において所定の幅（ｗ）にて形成される。この幅（ｗ）は、後述するが、通常、３ｍｍ〜３０ｍｍの範囲とされる。
【００３２】
つまり、本実施例の繊維強化複合材製ヘルドフレーム１は、内層のハニカム構造体４の外周囲端面の一部若しくは全部を所定の幅（ｗ）にて形成された補強部５で補強し、その両表面に長繊維強化複合材１１を接着することで得られる。
【００３３】
上記構成の本実施例の繊維強化複合材製ヘルドフレーム１によれば、次のような作用効果を有している。
【００３４】
つまり、内層に芯材としてのハニカム構造体４を配置することで、中空の場合に比較して、曲げ強度、弾性率とも向上する。中空構造で曲げ荷重がかかった場合、フレーム本体４の長手方向中央付近の平面部が凹み等の変形を起こし、ヘルドフレーム１の断面剛性が低下し、低い荷重で壊れることとなる。
【００３５】
この対策として、図１１に示す従来のアルミ製ヘルドフレーム１のように、フレーム本体２の長手方向に沿って中空部分に数本の横リブ２１を入れた構造のものも考えられるが、このような構造のヘルドフレーム１を繊維強化複合材で成形するには煩雑な手間を伴い、生産性が極端に低下し、コストアップとなり採用は難しい。
【００３６】
このような課題に対し、本実施例では、内層にハニカム構造体４を配置することで解決せんとするものであるが、単にハニカム構造体４を配置したのみでは、外周端面のハニカム構造体４が開放状態となるため、曲げ等の荷重がかかった場合、その端部のハニカム構造体４に応力集中が発生し、繰り返しの荷重に対し極端に弱いものとなる。
【００３７】
この対策として、ハニカム構造体４の上下表面層に配置される長繊維強化複合材１１（１１ａ、１１ｂ）を用いて、ハニカム構造体全体を包むようにして成形する方法がある。
【００３８】
しかしながら、本発明者らの研究実験の結果によれば、この方法で成形された成形品は、成形された後の寸法出しのための切断加工ができないため、成形する際に、所要の精度をもった成形品が必要となる。このような成形品の製造は、非常に難しく、複雑な成形方法となり、生産性が悪く、コスト的にも高くなるということが分かった。
【００３９】
そこで、本実施例の繊維強化複合材製ヘルドフレーム１は、上述のように、内層にハニカム構造体４を有し、その上下表面層として長繊維強化複合材１１（１１ａ、１１ｂ）を配置し、且つ内層のハニカム構造体４の周囲端面の一部若しくは全部に所定の幅（ｗ）にて補強部５（５ａ、５ｂ）が形成される。
【００４０】
次に、本実施例の繊維強化複合材製ヘルドフレーム１の各部材について更に詳しく説明する。
【００４１】
（長繊維強化複合材）
本実施例の繊維強化複合材製ヘルドフレーム１にて、長繊維強化複合材１１に使用される強化繊維としては、炭素繊維、ガラス繊維、アラミド繊維、又は、ＰＢＯ（ポリパラフェニレンベンズビスオキサゾール）繊維のいずれかを単独で、又は、複数種混入してハイブリッドにて使用することができる。
【００４２】
また、長繊維強化複合材１１に使用される長繊維の形態は、一方向に引き揃えられたＵＤ形状、２軸に織られた平織り及び朱子織り形状、又は、３軸に織られた３軸織り形状が単独で、又は、複数組み合わされて使用することができる。
【００４３】
また、長繊維強化複合材１１に使用されるマトリックス樹脂は、エポキシ樹脂、不飽和ポリエステル樹脂、ビニールエステル樹脂、ＭＭＡ樹脂、又は、フェノール樹脂のいずれかが使用できる。
【００４４】
長繊維強化複合材１１の繊維体積含有率は、３０〜７０％、通常、５０〜６０％とされる。
【００４５】
（芯材及び補強部）
本実施例にて、フレーム本体２の芯材、即ち、内層としては、ハニカム構造体４が使用され、ハニカム構造体４としては、軽量部材、例えば、通常使用されるアルミニウム、アラミド樹脂、或いは紙などで作製したものが使用可能であり、特に、ノーメックスハニカム（商品名：ディーアイシーヘクセル株式会社製）を好適に使用することができる。
【００４６】
フレーム本体２の補強部５は、一実施態様によれば、図１及び図２（ａ）に示すように、ハニカム構造体４の左右両端面の開放部４ａ、４ｂ、即ち、孔部に短繊維強化複合材、樹脂、或いは、発泡材を詰め込むことによって形成される。
【００４７】
また、図２（ｂ）に示すように、補強部５は、ハニカム構造体４の長手方向両側面端部４ｃにも形成することができる。図２（ｂ）には、一方の側面端部の補強部５ｃのみが図示されているが、他方の側面端部にも補強部５ｃが形成されている。即ち、図２（ｂ）の実施例では、フレーム本体２の内層とされるハニカム構造体４の端面全周が補強部５（５ａ、５ｂ、５ｃ）で強化された構成とされる。
【００４８】
補強部５は、少なくとも芯材４の外側端面、即ち、図１及び図２（ａ）、（ｂ）にて右側端面４ａには、フレーム本体２の長手方向に沿って配置されるが、その他の、例えば、他方側の左側端面４ｂ、或いは、芯材の長手方向両側部端面４ｃなどには、ヘルドフレームが取り付けられる装置との取り合いで必要箇所のみに設けることができる。
【００４９】
また、補強部５の幅（ｗ）は、上述のように、３〜３０ｍｍの範囲とされるが、本発明者らの研究実験の結果によれば、３ｍｍ未満だと、繰り返し荷重がかかった際、強度低下が早期に起こったことから、３ｍｍ以上は必須であり、上限は重量面から、現状のアルミ製品の重量以下となる３０ｍｍ以下が妥当である。
【００５０】
上述のように、補強部５は、ハニカム構造体４の端部に、端面よりｗ＝３ｍｍ〜３０ｍｍの範囲の領域に、補強材として、軽量な短繊維強化複合材、樹脂、或いは、樹脂発泡材等を、ハニカム構造体４内に詰め込むことによって、ハニカム構造体４の周囲を補強する。
【００５１】
ハニカム構造体４に詰め込む短繊維強化複合材としては、チョップドストランドなどとされる強化繊維をマトリックス樹脂に混入したものが好適に使用される。
【００５２】
短繊維強化複合材に使用する強化繊維及びマトリックス樹脂は、上記長繊維強化複合材に使用される強化繊維及びマトリックス樹脂と同様のものを使用し得る。
【００５３】
短繊維強化複合材の繊維体積含有率は、３０〜７０％、通常、４０〜５０％とされる。
【００５４】
また、ハニカム構造体４の周囲に詰め込む樹脂は、エポキシ樹脂、不飽和ポリエステル樹脂、ビニールエステル樹脂、ＭＭＡ樹脂、ウレタン樹脂のいずれかが好適である。
【００５５】
上述のように、ハニカム構造体４の孔部には、短繊維強化複合材及び樹脂以外に、樹脂発泡材を埋め込むことも可能であり、ハニカム構造体４と発泡材の両方で強度を補完しあい、充分補強効果を発揮することができる。樹脂発泡材としては、ウレタン樹脂、エポキシ樹脂、又は、フェノール樹脂のいずれかの発泡材を使用し得る。
【００５６】
上記実施例では、補強部５は、図２（ａ）、（ｂ）に示すように、ハニカム構造体４の外周囲において、ハニカム構造体４の端面開放部、即ち、孔部に短繊維強化複合材、樹脂、或いは、発泡材を詰め込むことによって形成されるものとして説明したが、他の実施態様によれば、ハニカム構造体４の周囲端面４ａ、４ｂ、４ｃに隣接した外側の一部若しくは全部が、幅３ｍｍ〜３０ｍｍの範囲で短繊維強化複合材又は樹脂を配置して、補強部５（５ａ、５ｂ、５ｃ）を形成することもできる。
【００５７】
この場合、短繊維強化複合材は、ＳＭＣ（Sheet Molding Compound）の形態にて提供することができる。つまり、ハニカム構造体４の外周囲にＳＭＣをｗ＝３ｍｍ〜３０ｍｍの範囲の領域に積層し、硬化することによって、ハニカム構造体４を補強することができる。この場合には、短繊維強化複合材に使用する強化繊維は、その長さは、３〜５０ｍｍ程度にカットされたものである。
【００５８】
本実施例によれば、フレーム本体２を構成するハニカム構造体とされる芯材４の端部に、補強部５を設けることによって、ハニカム構造体４の端部の弱さを補強し、曲げ強度、疲労強度に強い繊維強化複合材製ヘルドフレーム１を提供することができる。
【００５９】
上記補強部５は又、ヘルドフレーム１を構成する他の部品をヘルドフレーム１に取り付ける座面を強化する機能をも有している。
【００６０】
上記実施例の説明では、芯材、即ち、内層４としてハニカム構造体を使用するものとしたが、ハニカム構造体の代わりに樹脂発泡製構造体を用いることができる。その他の構成、材料などは、先に説明した実施例と同様であるので、説明は省略する。
【００６１】
樹脂発泡製構造体としては、ウレタン樹脂、エポキシ樹脂、又は、フェノール樹脂の発泡材のいずれかが好適である。
【００６２】
樹脂発泡製構造体を芯材（内層）４として使用する場合には、補強部５として、樹脂発泡製構造体４の周囲端部の３ｍｍ〜３０ｍｍの範囲に、先の実施例と同様に軽量な短繊維強化複合材若しくは樹脂を隣接して配置し、樹脂発泡製構造体４を補強する。この構成によっても、曲げ強度、疲労強度の強い繊維強化複合材製ヘルドフレーム１を提供できる。
【００６３】
補強部５は、上記実施例と同様に、少なくとも芯材４の外側端面、即ち、図１にて右側端面４ａには配置されるが、その他の、例えば、他方側の左側端面４ｂ、或いは、芯材４の長手方向両側部端面４ｃなどには、ヘルドフレーム１が取り付けられる装置との取り合いで必要箇所のみに設けることができる。
【００６４】
また、補強部５の幅（ｗ）は、上述のように、３〜３０ｍｍの範囲とされるが、３ｍｍ未満だと、繰り返し荷重がかかった際、強度低下が早期に起こったことから、３ｍｍ以上は必須であり、上限は重量面から、現状のアルミ製品の重量以下となる３０ｍｍ以下が妥当である。
【００６５】
（支持突起部）
上記フレーム本体２に連接して一体に設けられるフックハンガー用の支持突起部３は、フレーム本体２の両側面に形成された表面層１１を形成する長繊維強化複合材１１ａ、１１ｂを互いに接着することにより形成される。また、支持突起部３の先端部は、フックハンガー用として機能するために所定の形状寸法を有した突起３ａを形成するために、両表面層を形成する長繊維強化複合材１１ａ、１１ｂの間に、上記補強部５を構成する短繊維強化複合材、樹脂、或いは、樹脂発泡材を介在させて補強部５ｄを一体に形成することができる。
【００６６】
（具体的寸法例）
上記構成の本実施例による繊維強化複合材製ヘルドフレーム１の具体的な諸寸法の一例を挙げれば、次の通りである。図１を参照して、
（１）ヘルドフレーム１の長手方向の全長（Ｌ）：１０００〜３０００ｍｍ
（２）ヘルドフレーム１の短手方向の全長（Ｗ）：１５５ｍｍ
（３）フレーム本体２の短手方向の長さ（Ｗ１）：１２０ｍｍ
（４）支持突起部３の短手方向の長さ（Ｗ２）：３５ｍｍ
（５）先端突起部３の短手方向の長さ（Ｗ３）：８ｍｍ
ここで、フレーム本体２の厚さ（Ｔ１）は１５ｍｍ、内層（ハニカム構造体又は樹脂発泡製構造体）４の厚さ（Ｔ２）は１１ｍｍ、表面層（長繊維強化複合材）１１の厚さ（Ｔ３）は２ｍｍとすることができる。
【００６７】
（ヘルドフレームの製造方法）
先ず、本実施例の繊維強化複合材製ヘルドフレーム１を製造するに際しては、周囲を端面補強された補強部５を有するハニカム構造体又は樹脂発泡製構造体とされる芯材４の上下両表面に、長繊維強化複合材１１（１１ａ、１１ｂ）を接着、硬化し、その後、所定の寸法に切断、加工することにより、本発明の繊維強化複合材製ヘルドフレーム１が提供される。
【００６８】
本実施例のヘルドフレーム１は、図１にて、下表面層としての長繊維強化複合材１１ｂの上に、周囲を端面補強された芯材４を乗せ、さらに、芯材４の上表面に上表面層としての長繊維強化複合材１１ａを乗せて、これら部材を互いに接着することで製作される。
【００６９】
従って、成形が非常に簡単であり、また最初から全体を大きめに製作し、後で正確な寸法に切断、加工することができるメリットもある。
【００７０】
つまり、最初から周囲の端部補強部５を、その加工代を予測して大きくしておけば、加工時にハニカム構造体４が端面に出てくる心配はない。
【００７１】
また、成形の時の寸法精度が、それ程よくなくても、後加工で処理できることから、この面からも成形が楽になり、安価なコストでの成形が可能となる。
【００７２】
更に、上下層に配置される長繊維強化複合材１１に使用する繊維を選択することで、高強度のヘルドフレーム、高剛性のヘルドフレーム、電気絶縁性をもったヘルドフレーム等の設計、製作が容易にできる利点もある。
【００７３】
例えば、長繊維強化複合材１１の強化繊維として、高強度炭素繊維Ｔ−７００（東レ株式会社製）を採用すると、アルミと同じ厚みで、アルミ製の３倍以上の強度が得られ、高弾性率炭素繊維ＸＮ−６０（日本グラファイトファイバー株式会社製）を採用すると、アルミと同じ厚みで、アルミ製の２倍以上の曲げ剛性が得られる。
【００７４】
また、高強度炭素繊維と高弾性率炭素繊維を組み合わせて採用すると、強度、弾性率両方を満足したものが得られる。一方、ＰＢＯ繊維を採用すると、アルミと同じ厚みで、アルミ製並みの曲げ剛性を持ち、且つ電気絶縁性をもったものが得られる。
【００７５】
本実施例によれば、ヘルドフレームの曲げ強度や曲げ弾性率が大幅に向上するのみでなく、端面の応力集中に対しても補強され、曲げ疲労に対しても強いものとなり、広幅の織機において、従来以上の織りスピードアップのみならず、連続織り時間も、大幅に向上させることができる。
【００７６】
実施例２
図４及び図５に、本発明の繊維強化複合材製ヘルドフレームの他の実施例を示す。
【００７７】
図４に示す本実施例の繊維強化複合材製ヘルドフレーム１は、実施例１にて図１、図２（ａ）、（ｂ）を参照して説明したと同様に、内層のハニカム構造体４の周囲端面の一部若しくは全部が、幅（ｗ）３ｍｍ〜３０ｍｍの範囲で、短繊維強化複合材、樹脂又は発泡材をハニカム構造体４内に詰めこむことによって補強部５を形成して補強し、その両表面層として両外側面に長繊維強化複合材１１（１１ａ、１１ｂ）を接着することで得られる。
【００７８】
また、図５に示す本実施例の繊維強化複合材製ヘルドフレーム１は、実施例１にて図３を参照して説明したと同様に、内層に芯材４としてハニカム構造体又は樹脂発泡製構造体を有し、内層の芯材４の周囲端面４ａ、４ｂ、４ｃに隣接した外側の一部若しくは全部が、幅（ｗ）３ｍｍ〜３０ｍｍの範囲で短繊維強化複合材又は樹脂で補強し、補強部５（５ａ、５ｂ、５ｃ）を形成し、その表面層１１（１１ａ、１１ｂ）として長繊維強化複合材をを接着することで得られる。
【００７９】
このように、図４及び図５に示す本実施例の繊維強化複合材製ヘルドフレーム１は、図１〜図３に示す実施例と同様の構造とされるが、ただ、ヘルドフレーム１の外側表面層を形成する長繊維強化複合材１１（１１ａ、１１ｂ）が、上下層にて同形状とされる点において異なるだけである。使用材料、材料構成、作製方法、など全く同じである。
【００８０】
従って、図１〜図３にて説明した繊維強化複合材製ヘルドフレーム１と同じ構成及び作用をなす部材には同じ参照番号を付し、実施例１の説明を援用する。
【００８１】
一般に、実施例１で説明したヘルドフレーム１の構造は、外国の織機によく使用される形状であり、実施例２で示すヘルドフレーム１の構造は、国内の織機によく使用されるということができる。
【００８２】
本実施例の繊維強化複合材製ヘルドフレーム１も又、実施例１で説明した繊維強化複合材製ヘルドフレーム１と同様の作用効果を達成し得る。
【００８３】
次に、本発明の繊維強化複合材製ヘルドフレーム１の実験例について説明する。
【００８４】
実験例１
本実験例１では、図６〜図１０に示す曲げ試験サンプルを製作し、本発明の繊維強化複合材製ヘルドフレーム１が達成し得る効果を確認した。
【００８５】
曲げ試験サンプルの寸法は、長さ（Ｌ１）６００ｍｍ、幅（Ｗ１）１００ｍｍ、厚み（Ｔ１）１５ｍｍでその内層のハニカム構造材４の厚み（Ｔ２）を１１ｍｍ、上下層の長繊維強化複合材１１（１１ａ、１１ｂ）の厚み（Ｔ３）をそれぞれ２ｍｍとした。
【００８６】
第１の試験サンプルは、図６に示すように、ハニカム構造材４の長辺側の両端４ａ、４ｂを、そのハニカム構造体４に隣接して幅（ｗ）５ｍｍ程度、ＳＭＣとされる短繊維強化複合材を積層配置して、補強部５ａ、５ｂを形成して補強した。
【００８７】
図示してはいないが、図６と同様に、第２及び第３の試験サンプルとして、ハニカム構造材４の長辺側の両端部に隣接して幅（ｗ）５ｍｍ程度、樹脂、及び、樹脂発泡材を配置して補強部を形成して補強したものも準備した。
【００８８】
更に、第４の試験サンプルは、図７に示すように、図６と同寸法で、芯材４としてハニカム構造体の替わりに樹脂発泡製構造体を用いたもので、樹脂発泡製構造体４の長辺側の両端４ａ、４ｂを、その樹脂発泡製構造体に隣接して幅（ｗ）５ｍｍ程度、ＳＭＣとされる短繊維強化複合材を積層配置して、補強部５ａ、５ｂを形成して補強した。また、第５の試験サンプルとして、ＳＭＣとされる短繊維強化複合材の代わりに、樹脂で補強したものも準備した。
【００８９】
第６、第７、第８の試験サンプルは、比較材として、図６と同寸法で、（１）図８に示すような中空部材とされるもの、（２）図９に示すように、内層の芯材４がハニカム構造体であり、補強部５を有さないもの、及び（３）図１０で示すように、内層の芯材４が樹脂発泡製構造体であり、補強部５を有さないものとした。
【００９０】
以上のように、試験体（試験サンプル）は、合計で８種類用意した。
【００９１】
次に、上記試験サンプルの製作方法について説明する。
【００９２】
（１）第１の試験サンプル
ハニカム構造体は、ディーアイシーヘクセル株式会社製のノーメックスハニカム１１ｍｍ厚のものを幅９０ｍｍの寸法に切断し、その長さ方向の端面に、幅５ｍｍに切断した三菱レイヨン株式会社製のＡＭＣ８５９０の炭素繊維製ＳＭＣを配置したものをまず準備し、もう一方で三菱レイヨン株式会社製の炭素繊維製プリプレグを１０層積層したものを２セット製作し、前に準備したハニカム構造体の両面にこの炭素繊維を積層したプリプレグを貼り付け、その後金型で固定して硬化炉に入れ、樹脂を硬化させて試験サンプルを製作した。
【００９３】
（２）第２の試験サンプル
第１の試験サンプルと同様の作り方で、図６に示す構造で、ハニカム構造体の両端が樹脂補強されたものは、長瀬産業株式会社製のアラルダイトＡＷ１３６Ｈを炭素繊維製ＳＭＣの替わりに用いてサンプルを製作した。
【００９４】
（３）第３の試験サンプル
ハニカム構造体の両端が発泡材で補強されたものは、ディーアイシーヘクセル株式会社製のノーメックスハニカム１１ｍｍ厚のものを１００ｍｍ幅に切断し、その長辺側の両端面５ｍｍ幅にナガセケムテック株式会社製のＤＥＮＡＴ００Ｌの発泡エポキシ樹脂を詰め込み、その後は、試験サンプル１と同様の方法でサンプルを製作した。
【００９５】
（４）第４の試験サンプル
図７のサンプルは、先ず、ナガセケムテック株式会社製のＤＥＮＡＴ００Ｌの発泡エポキシ樹脂を前もって厚み１１ｍｍ、幅９０ｍｍに発泡させたものを準備し、その長辺側の両端面５ｍｍ幅に、三菱レイヨン株式会社製のＡＭＣ８５９０の炭素繊維製ＳＭＣを配置し、その両面に、試験サンプル１と同じ方法で製作した炭素繊維積層のプリプレグを貼り付け、その後金型で固定して硬化炉に入れ、樹脂を硬化させて試験サンプルを製作した。
【００９６】
（５）第５の試験サンプル
また、前記の炭素繊維製ＳＭＣの替わりに長瀬産業株式会社製のアラルダイトＡＷ１３６Ｈの樹脂を配置し、第２の試験サンプルと同様の方法でもう一つのサンプルを製作した。
【００９７】
（６）第６の試験サンプル
図８の比較材は、中空断面の長尺の金属製のマンドレルを準備し、その表面に三菱レイヨン株式会社製の炭素繊維製プリプレグを１０層巻きつけた後、硬化炉に入れ、樹脂を硬化後、マンドレルから試験サンプルを引き抜いて製作した。
【００９８】
（７）第７の試験サンプル
図９の比較材は、図６のハニカム構造材の長辺側端部に補強部がないだけで、図６と同様の方法でサンプルを製作した。
【００９９】
（８）第８の試験サンプル
図１０の比較材は、図７の樹脂発泡製構造体の長辺端部に補強部がないだけで、図６と同様な方法でサンプルを製作した。
【０１００】
次に、試験方法について説明する。
【０１０１】
試験方法は、長さ６００ｍｍの両端から１００ｍｍ程中に入ったところを支点（支点間距離４００ｍｍ）とした４点曲げ強度試験と同支点間距離での３点曲げ疲労試験を実施した。
【０１０２】
４点曲げ強度試験は、全量のサンプルで試験し、その結果を表１に示す。３点曲げ疲労試験は、図６に示す炭素繊維製ＳＭＣで補強された第１の試験サンプル、樹脂製発泡材で補強された第３の試験サンプル、図８に示す第６の試験サンプル、及び、図９に示す第７の試験サンプルの４サンプルで実施し、その結果を表２に示す。
【０１０３】
【表１】
2006138040.tif 000003
【０１０４】
【表２】
2006138040.tif 000004
【０１０５】
表１から、中空材や、ハニカム構造体のみ若しくは発泡材構造体のみで補強された試験サンプルよりも、ハニカム構造体や発泡材構造体の周囲を炭素繊維製ＳＭＣや樹脂等で補強したサンプルの方が、曲げ強度、曲げ弾性率とも大きく向上することが、理解できる。
【０１０６】
表２から、曲げ疲労に対しても、ハニカム構造体の周囲を炭素繊維製ＳＭＣや、樹脂製発泡材で補強したサンプルのほうが、圧倒的に強いことが理解できる。
【０１０７】
実験例２
本実験例２では、図１で示す実際形状のヘルドフレーム１０００ｍｍ長さのサンプルを製作し、現状のアルミ製ヘルドフレームとの重量、曲げ強度、弾性率等の比較を行い、本発明の効果を確認した。
【０１０８】
図１１に現状のアルミ製ヘルドフレームの寸法、形状を示す。全幅（Ｗ）１５５ｍｍ、中空部幅（Ｗ１）１２０ｍｍ、中空部厚み（Ｔ１）８．５ｍｍ、アルミ肉厚（ｔ）１．５ｍｍ、長さ（Ｌ）１０００ｍｍのサンプルを比較材として準備した。
【０１０９】
同じ形状、寸法の本発明のヘルドフレームを試験サンプルとして製作した。
【０１１０】
製作方法は、先ず、幅１１０ｍｍ、長さ１０００ｍｍのハニカム構造体の両長辺側に、隣接して炭素繊維製ＳＭＣを幅５ｍｍ配置したものを準備する。
【０１１１】
次に、幅１５５ｍｍ、長さ１０００ｍｍの炭素繊維製プリプレグ７層積層したものと、幅１６５ｍｍ、長さ１０００ｍｍの炭素繊維製プリプレグ７層積層したものを、前記の炭素繊維製ＳＭＣ補強のハニカム構造体の上下面に接着し、同時にハニカム構造体と反対側に炭素繊維製ＳＭＣでボルト座を製作し、この後、これらの表面に金型を配置、固定し、硬化炉に入れ樹脂を硬化させる。
【０１１２】
本実験例で用いたそれぞれの材料は、実験例１で用いたものと同じものを使用した。
【０１１３】
次に、試験法について説明する。
【０１１４】
試験方法は、試験サンプルの長辺側端部から５０ｍｍ中に入ったところを支点（支点間距離９００ｍｍ）とした４点曲げ試験を実施した。曲げ試験結果、及び製品重量を表３に示す。
【０１１５】
表３から重量的に約３０％軽くなり、且つ曲げ強度、弾性率共に大幅に向上することが理解できる。
【０１１６】
本発明によれば、繊維強化複合材料製ヘルドフレームは、その長軸方向で且つ平板面の平均曲げ弾性率が、３５ＧＰａ以上であることが分かる。
【０１１７】
以上説明したように、本発明によれば、ヘルドフレームの曲げ強度や曲げ弾性率が大幅に向上するのみでなく、端面の応力集中に対しても補強され、曲げ疲労に対しても強いものとなり、広幅の織機において、従来以上の織りスピードアップのみならず、連続織り時間も、大幅に向上させることができる。
【０１１８】
【表３】
2006138040.tif 000005
【図面の簡単な説明】
【０１１９】
【図１】本発明のヘルドフレームの一実施例を示す斜視図である。
【図２】ヘルドフレームの補強部を説明するための一部詳細斜視図である。
【図３】本発明のヘルドフレームの他の実施例を示す斜視図である。
【図４】本発明のヘルドフレームの他の実施例を示す斜視図である。
【図５】本発明のヘルドフレームの他の実施例を示す斜視図である。
【図６】本発明のヘルドフレームの効果を確認する試験サンプルの斜視図である。
【図７】本発明のヘルドフレームの効果を確認する試験サンプルの斜視図である。
【図８】本発明のヘルドフレームの効果を確認する比較材サンプルの斜視図である。
【図９】本発明のヘルドフレームの効果を確認する比較材サンプルの斜視図である。
【図１０】本発明のヘルドフレームの効果を確認する比較材サンプルの斜視図である。
【図１１】従来のアルミ製ヘルドフレームの斜視図である。
【符号の説明】
【０１２０】
１                      繊維強化複合材製ヘルドフレーム
２                      フレーム本体
３                      支持突起部
４                      内層（芯材）（ハニカム構造体、樹脂発泡製構造体）
４ａ〜４ｃ              芯材端面
５（５ａ〜５ｄ）        補強部（短繊維強化複合材、樹脂又は発泡材）
１１（１１ａ、１１ｂ）  表面層（長繊維強化複合材）
【図１】
2006138040.tif 000006
【図２】
2006138040.tif 000007
【図３】
2006138040.tif 000008
【図４】
2006138040.tif 000009
【図５】
2006138040.tif 000010
【図６】
2006138040.tif 000011
【図７】
2006138040.tif 000012
【図８】
2006138040.tif 000013
【図９】
2006138040.tif 000014
【図１０】
2006138040.tif 000015
【図１１】
2006138040.tif 000016